Битум марки БН 90/10, наполненный стеклянным порошком
BN 90/10 BITUMEN FILLED WITH GLASS POWDER

Изобретение относится к области строительства и может быть использовано в строительстве для гидроизоляции, к которой предъявляются требования повышенных сроков службы, конструкций.
За аналог принят битум нефтяной строительный (ГОСТ 6617-76 Битумы нефтяные строительные. Технические условия). За прототип принят битум строительный марки БН 90/10 ((ГОСТ 6617-76 Битумы нефтяные строительные. Технические условия), имеющий склонность к интенсивному старению (изменение эксплуатационных характеристик в худшую сторону) в процессе эксплуатации.
Перед авторами была поставлена техническая задача: добиться замедления процессов старения битума БН 90/10.
Поставленная техническая задача достигается тем, что в битум марки БН 90/10 введен стеклянный порошок фракции 0,063 в соотношении 1:2 по объему, что за счет изменения структуры замедлило процесс ухудшения его характеристик при эксплуатации, т.е. процесс старения битума замедлился.
Достигнутый эффект демонстрируется чертежами, где:
На фигуре 1 представлен сравнительный анализ влияния УФ-облучения на температуру размягчения битума марки БН 90/10 с наполнением и без наполнения;
На фигуре 2 - Сравнительный анализ влияния УФ-облучения на растяжимость битума марки БН 90/10 с наполнением и без наполнения.
Битум, наполненный стеклянным порошком фракцией 0,063 в соотношении 1:2 по объему, имеет более высокую температуру размягчения, чем ненаполненный битум. В течение всего срока ускоренного фотостарения у наполненного битума температура размягчения выше, чем у ненаполненного. Причем скорость изменения характеристики наполненного битума ниже, чем у ненаполненного, о чем свидетельствуют угловые коэффициенты уравнений.
Битум, наполненный стеклянным порошком фракцией 0,063 в соотношении 1:2 по объему, имеет худшую растяжимость, чем ненаполненный битум. Этот эффект объясняется тем, что в битум введен плохорастяжимый материал. Однако, интенсивность изменения характеристики у наполненного битума ниже, чем у ненаполненного. Об этом говорит сравнение угловых коэффициентов уравнения. Это позволяет утверждать, что существует такое время облучения, после которого растяжимость битума ненаполненного стеклом станет ниже, чем у ненаполненного битума.
Таким образом, эффект замедления процесса старения битума БН 90/10 достигнут за счет введения в него стеклянного порошка фракцией 0,063 в соотношении 1:2 по объему, что привело к изменению структуры битума.